(57)【要約】【課題】熱可塑性樹脂中での難燃剤の分散性を向上させ、得られる成形体の難燃性を向上させる難燃剤分散性向上剤を提供する。【解決手段】炭素数が２以上のアルキル基を有するアルキルメタクリレート単位を５０質量％以上含むアルキルメタクリレート系重合体を含む難燃剤分散性向上剤。前記難燃剤分散性向上剤、熱可塑性樹脂、難燃剤、及び、必要に応じてポリテトラフルオロエチレン含有樹脂を含む熱可塑性樹脂組成物。前記熱可塑性樹脂組成物を成形して得られる成形体。【選択図】なし【特許請求の範囲】
【請求項１】
炭素数が２以上のアルキル基を有するアルキルメタクリレート（ａ１）単位を５０質量％以上含むアルキルメタクリレート系重合体を含む難燃剤分散性向上剤（Ａ）。
【請求項２】
炭素数が２以上のアルキル基を有するアルキルメタクリレート単位がｉ−ブチルメタクリレート単位である請求項１記載の難燃剤分散性向上剤（Ａ）。
【請求項３】
請求項１又は２記載の難燃剤分散性向上剤（Ａ）、熱可塑性樹脂（Ｂ）及び難燃剤（Ｃ）を含む熱可塑性樹脂組成物。
【請求項４】
更にポリテトラフルオロエチレン含有樹脂（Ｄ）を含む請求項３記載の熱可塑性樹脂組成物。
【請求項５】
熱可塑性樹脂がポリオレフィン系樹脂である請求項３又は４記載の熱可塑性樹脂組成物。
【請求項６】
請求項３〜５の何れかに記載の熱可塑性樹脂組成物を成形して得られる成形体。
【請求項７】
難燃剤分散性向上剤（Ａ）及び難燃剤（Ｃ）の全量と熱可塑性樹脂（Ｂ）の一部とでマスターバッチを製造した後、前記マスターバッチ及び熱可塑性樹脂（Ｂ）の残部を配合する請求項３記載の熱可塑性樹脂組成物の製造方法。
【発明の詳細な説明】
【技術分野】
【０００１】
本発明は、難燃剤分散性向上剤、前記難燃剤分散性向上剤、熱可塑性樹脂及び難燃剤を含む熱可塑性樹脂組成物並びに前記熱可塑性樹脂組成物を成形して得られる成形体に関する。
【背景技術】
【０００２】
近年、熱可塑性樹脂の難燃化の要求は高まっており、難燃化された熱可塑性樹脂材料は、自動車用部材、家電用部材等を中心に幅広く用いられている。特に、リン系難燃剤は、非ハロゲンであるため環境負荷が小さく、比較的安価で、少量の添加で熱可塑性樹脂の難燃性を付与できる。
例えば、特許文献１では、ポリプロピレン樹脂にリン酸塩系難燃剤を配合する方法が提案されている。また、特許文献２には、熱可塑性樹脂にリン酸エステル系難燃剤及びメチルメタクリレート単位を主成分とするアルキルメタクリレート系重合体を配合する方法が提案されている。
【先行技術文献】
【特許文献】
【０００３】
【特許文献１】特開２００３−２６９３５号公報
【特許文献２】特開２００２−２４９６６８号公報
【発明の概要】
【発明が解決しようとする課題】
【０００４】
しかしながら、特許文献１及び特許文献２で提案されている方法では、難燃剤の分散性が不充分で、得られる成形体の難燃性が劣る。
【０００５】
本発明は、熱可塑性樹脂中での難燃剤の分散性を高め、得られる成形体の難燃性を向上させる難燃剤分散性向上剤を提供することにある。
【課題を解決するための手段】
【０００６】
本発明は、炭素数が２以上のアルキル基を有するアルキルメタクリレート（ａ１）単位を５０質量％以上含むアルキルメタクリレート系重合体を含む難燃剤分散性向上剤（Ａ）である。
【０００７】
また、本発明は、難燃剤分散性向上剤（Ａ）、熱可塑性樹脂（Ｂ）及び難燃剤（Ｃ）を含む熱可塑性樹脂組成物である。
また、本発明は、前記熱可塑性樹脂組成物を成形して得られる成形体である。
更に、本発明は、難燃剤分散性向上剤（Ａ）及び難燃剤（Ｃ）の全量と熱可塑性樹脂（Ｂ）の一部とでマスターバッチを製造した後、前記マスターバッチ及び熱可塑性樹脂（Ｂ）の残部を配合する前記熱可塑性樹脂組成物の製造方法である。
【発明の効果】
【０００８】
本発明の難燃剤分散性向上剤は、熱可塑性樹脂中での難燃剤の分散性を高め、得られる成形体の難燃性を向上させる。
【発明を実施するための形態】
【０００９】
本発明の難燃剤分散性向上剤（Ａ）は、炭素数が２以上のアルキル基を有するアルキルメタクリレート（ａ１）単位を５０質量％以上含むアルキルメタクリレート系重合体を含む。
【００１０】
本発明のアルキルメタクリレート系重合体は、炭素数が２以上のアルキル基を有するアルキルメタクリレート（ａ１）単位を５０質量％以上含む。
【００１１】
本発明のアルキルメタクリレート単位は、炭素数が２以上のアルキル基を有するアルキルメタクリレート（ａ１）単位である。
アルキルメタクリレート単位のアルキル基の炭素数が２以上であると、熱可塑性樹脂（Ｂ）中での難燃剤（Ｃ）の分散性が向上する。
【００１２】
これらの炭素数が２以上のアルキル基を有するアルキルメタクリレート（ａ１）単位の中でも、熱可塑性樹脂（Ｂ）中での難燃剤（Ｃ）の分散性を向上させ、得られる難燃剤分散性向上剤（Ａ）の粉体取扱性が良好であることから、炭素数が２〜６のアルキル基を有するアルキルメタクリレート単位が好ましく、炭素数が４のアルキル基を有するアルキルメタクリレート単位であるｎ−ブチルメタクリレート単位、ｉ−ブチルメタクリレート単位、ｓｅｃ−ブチルメタクリレート単位、ｔ−ブチルメタクリレート単位がより好ましく、ｉ−ブチルメタクリレート単位が更に好ましい。
【００１３】
アルキルメタクリレート系重合体（１００質量％）中の炭素数が２以上のアルキル基を有するアルキルメタクリレート（ａ１）単位の含有率は、５０質量％以上であり、７０質量％以上であることが好ましく、８５質量％以上であることがより好ましい。
炭素数が２以上のアルキル基を有するアルキルメタクリレート（ａ１）単位の含有率が５０質量％以上であると、熱可塑性樹脂（Ｂ）中での難燃剤（Ｃ）の分散性が向上する。
【００１４】
本発明の炭素数が２以上のアルキル基を有するアルキルメタクリレート（ａ１）単位を５０質量％以上含むアルキルメタクリレート系重合体は、炭素数が２以上のアルキル基を有するアルキルメタクリレート（ａ１）を５０質量％以上含む単量体成分（ａ）を重合することにより得られる。
【００１５】
炭素数が２以上のアルキル基を有するアルキルメタクリレート（ａ１）としては、例えば、エチルメタクリレート、ｎ−プロピルメタクリレート、ｉ−プロピルメタクリレート、ｎ−ブチルメタクリレート、ｉ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、２−エチルヘキシルメタクリレート、ドデシルメタクリレート、ステアリルメタクリレートが挙げられる。これらのアルキルメタクリレート（ａ１）は、１種を単独で用いてもよく、２種以上を併用してもよい。
【００１６】
これらの炭素数が２以上のアルキル基を有するアルキルメタクリレート（ａ１）の中でも、炭素数が２〜６のアルキル基を有するアルキルメタクリレートが好ましく、炭素数が４のアルキル基を有するアルキルメタクリレートがより好ましく、ｉ−ブチルメタクリレートが更に好ましい。
炭素数が２以上であると、熱可塑性樹脂（Ｂ）中での難燃剤（Ｃ）の分散性が向上する。また、炭素数が６以下であると、得られる難燃剤分散性向上剤（Ａ）の粉体取扱性が良好となる。
【００１７】
単量体成分（ａ）は、必要に応じて、炭素数が２以上のアルキル基を有するアルキルメタクリレート（ａ１）以外にも共重合可能な他の単量体（ａ２）を含んでもよい。これらの他の単量体（ａ２）としては、例えば、スチレン、α−メチルスチレン、クロロスチレン等の芳香族ビニル単量体；（メタ）アクリル酸；メチル（メタ）アクリレート；（メタ）アクリロニトリル等のシアン化ビニル単量体；ビニルメチルエーテル、ビニルエチルエーテル等のビニルエーテル単量体；酢酸ビニル、酪酸ビニル等のカルボン酸ビニル単量体；エチレン、プロピレン、ブチレン等のオレフィン類が挙げられる。これらの他の単量体（ａ２）は、１種を単独で用いてもよく、２種以上を併用してもよい。
尚、本明細書において、「（メタ）アクリレート」は、「アクリレート」又は「メタクリレート」を示す。
【００１８】
単量体成分（ａ）の組成比は、炭素数が２以上のアルキル基を有するアルキルメタクリレート（ａ１）と他の単量体（ａ２）の合計１００質量％中、（ａ１）が５０質量％以上、（ａ２）が５０質量％以下であり、（ａ１）が７０質量％以上、（ａ２）が３０質量％以下であることが好ましく、（ａ１）が８５質量％以上、（ａ２）が１５質量％以下であることがより好ましい。
炭素数が２以上のアルキル基を有するアルキルメタクリレート（ａ１）が５０質量％以上であると、熱可塑性樹脂（Ｂ）中での難燃剤（Ｃ）の分散性が向上する。
他の単量体（ａ２）が５０質量％以下であると、熱可塑性樹脂（Ｂ）中での難燃剤（Ｃ）の分散性が向上する。
【００１９】
アルキルメタクリレート系重合体の重合方法としては、例えば、乳化重合、ソープフリー乳化重合、微細懸濁重合、懸濁重合、塊状重合、溶液重合等の公知の重合方法が挙げられる。これらの重合方法の中でも、難燃剤分散性向上剤（Ａ）と難燃剤（Ｃ）との配合が良好となることから、乳化重合、ソープフリー乳化重合が好ましく、乳化重合がより好ましい。
【００２０】
アルキルメタクリレート系重合体を乳化重合、ソープフリー乳化重合等の粒子構造体を得ることができる重合方法を用いて重合する場合の粒子構造は、単層構造であっても多層構造であってもよい。粒子構造が多層構造粒子の場合、経済性の観点から、３層構造以下であることが好ましい。
【００２１】
アルキルメタクリレート系重合体を乳化重合により得る場合の乳化剤は、公知の乳化剤を用いることができ、例えば、アニオン性乳化剤、ノニオン性乳化剤、高分子乳化剤、分子内にラジカル重合可能な不飽和二重結合を有する反応性乳化剤が挙げられる。
【００２２】
アニオン性乳化剤としては、例えば、「ニューコール５６０ＳＦ」、「ニューコール５６２ＳＦ」、「ニューコール７０７ＳＦ」、「ニューコール７０７ＳＮ」、「ニューコール７１４ＳＦ」、「ニューコール７２３ＳＦ」、「ニューコール７４０ＳＦ」、「ニューコール２３０８ＳＦ」、「ニューコール２３２０ＳＮ」、「ニューコール１３０５ＳＮ」、「ニューコール２７１Ａ」、「ニューコール２７１ＮＨ」、「ニューコール２１０」、「ニューコール２２０」、「ニューコールＲＡ３３１」、「ニューコールＲＡ３３２」（商品名、日本乳化剤（株）製）；「ラテムルＢ−１１８Ｅ」、「レベノールＷＺ」、「ネオペレックスＧ１５」（商品名、花王（株）製）；「ハイテノールＮ０８」（商品名、第一工業製薬（株）製）が挙げられる。
ノニオン性乳化剤としては、例えば、「ノニポール２００」、「ニューポールＰＥ−６８」（商品名、三洋化成工業（株）製）が挙げられる。
高分子乳化剤としては、例えば、ポリビニルアルコール、ポリヒドロキシエチル（メタ）アクリレート、ポリヒドロキシプロピル（メタ）アクリレート、ポリビニルピロリドンが挙げられる。
反応性乳化剤としては、例えば、「Ａｎｔｏｘ  ＭＳ−６０」、「Ａｎｔｏｘ  ＭＳ−２Ｎ」（商品名、日本乳化剤（株）製）；「エレミノールＪＳ−２」（商品名、三洋化成工業（株）製）；「ラテムルＳ−１２０」、「ラテムルＳ−１８０」、「ラテムルＳ−１８０Ａ」、「ラテムルＰＤ−１０４」（花王（株）製）；「アデカリアソープＳＲ−１０」、「アデカリアソープＳＥ−１０」（商品名、（株）ＡＤＥＫＡ製）；「アクアロンＫＨ−０５」、「アクアロンＫＨ−１０」、「アクアロンＨＳ−１０」（商品名、第一工業製薬（株）製）等の反応性アニオン乳化剤；「アデカリアソープＮＥ−１０」、「アデカリアソープＥＲ−１０」、「アデカリアソープＮＥ−２０」、「アデカリアソープＥＲ−２０」、「アデカリアソープＮＥ−３０」、「アデカリアソープＥＲ−３０」、「アデカリアソープＮＥ−４０」、「アデカリアソープＥＲ−４０」（商品名、（株）ＡＤＥＫＡ製）；「アクアロンＲＮ−１０」、「アクアロンＲＮ−２０」、「アクアロンＲＮ−３０」、「アクアロンＲＮ−５０」（商品名、第一工業製薬（株）製）等の反応性ノニオン性乳化剤が挙げられる。
これらの乳化剤は、１種を単独で用いてもよく、２種以上を併用してもよい。
【００２３】
アルキルメタクリレート系重合体を得るための重合開始剤は、公知のラジカル重合開始剤を用いることができる。
ラジカル重合開始剤としては、例えば、過硫酸カリウム、過硫酸ナトリウム、過硫酸アンモニウム等の過硫酸塩系化合物；アゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等の油溶性アゾ系化合物；２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス（２−メチルプロピオンアミジン）及びその塩類、２，２’−アゾビス［Ｎ−（２−カルボキシエチル）−２−メチルプロピオンアミジン］及びその塩類等の水溶性アゾ系化合物；過酸化ベンゾイル、クメンヒドロパーオキシド、ｔ−ブチルヒドロパーオキシド、ｔ−ブチルパーオキシ−２−エチルヘキサノエート、ｔ−ブチルパーオキシイソブチレート等の有機過酸化物が挙げられる。
これらのラジカル重合開始剤は、１種を単独で用いてもよく、２種以上を併用してもよい。また、乳化重合法にて重合を行う場合には、重亜硫酸ナトリウム、硫酸第一鉄、アスコルビン酸塩等の還元剤を、上記ラジカル重合開始剤と組合せて用いることもできる。
【００２４】
アルキルメタクリレート系重合体の粉体化方法は、特に限定されるものではなく、重合方法に応じて適宜選択できる。例えば、アルキルメタクリレート系重合体を乳化重合により得る場合のアルキルメタクリレート系重合体の粉体化方法は、例えば、凝析法、スプレードライ法、遠心分離法、凍結乾燥法が挙げられる。これらの粉体化方法の中でも、得られるアルキルメタクリレート系重合体粉体の均質性が良好となることから、凝析法、スプレードライ法が好ましい。
【００２５】
凝析法を用いてアルキルメタクリレート系重合体ラテックスを粉体化する場合、アルキルメタクリレート系重合体ラテックスを３０〜９０℃で凝析剤に接触させ、攪拌しながら凝析させてスラリーとし、脱水乾燥することで、アルキルメタクリレート系重合体を粉体化することができる。凝析法における凝析剤としては、例えば、塩酸、硫酸、硝酸、燐酸等の無機酸類；蟻酸、酢酸等の有機酸類；硫酸アルミニウム、硫酸マグネシウム、硫酸カルシウム等の無機塩類；酢酸カルシウム等の有機塩類が挙げられる。
【００２６】
スプレードライ法を用いてアルキルメタクリレート系重合体ラテックスを粉体化する場合、アルキルメタクリレート系重合体ラテックスを、入口温度１２０〜２２０℃、出口温度４０〜９０℃の条件で、スプレードライヤーにより噴霧乾燥することで、アルキルメタクリレート系重合体を粉体化することができる。出口温度としては、アルキルメタクリレート系重合体粉体の１次粒子への解砕性が良好となることから、４０〜８０℃が好ましく、４０〜７０℃がより好ましい。
【００２７】
本発明のアルキルメタクリレート系重合体は、同一の重合体を単独で用いてもよく、組成、分子量、粒子径等の異なる重合体を２種以上併用してもよい。
【００２８】
アルキルメタクリレート系重合体の質量平均分子量は、１，０００〜３，０００，０００が好ましく、３，０００〜５００，０００がより好ましく、５，０００〜１００，０００が更に好ましく、１０，０００〜５０，０００が特に好ましい。
アルキルメタクリレート系重合体の質量平均分子量が１，０００以上であると、得られる難燃剤分散性向上剤（Ａ）の粉体取扱性が良好となる。また、アルキルメタクリレート系重合体の質量平均分子量が３，０００，０００以下であると、熱可塑性樹脂（Ｂ）中での難燃剤（Ｃ）の分散性が向上する。
尚、アルキルメタクリレート系重合体の質量平均分子量は、ゲルパーミエーションクロマトグラフィーにより測定される。
【００２９】
アルキルメタクリレート系重合体の質量平均分子量の調整方法は、特に限定されるものではなく、例えば、重合開始剤量を調整する方法、連鎖移動剤量を調整する方法が挙げられる。
【００３０】
連鎖移動剤としては、例えば、ｎ−ドデシルメルカプタン、ｔ−ドデシルメルカプタン、ｎ−オクチルメルカプタン、ｎ−テトラデシルメルカプタン、ｎ−ヘキシルメルカプタン、ｎ−ブチルメルカプタン等のメルカプタン類；四塩化炭素、臭化エチレン等のハロゲン化合物；α−メチルスチレンダイマーが挙げられる。
これらの連鎖移動剤は、１種を単独で用いてもよく、２種以上を併用してもよい。
【００３１】
連鎖移動剤の使用量は、アルキルメタクリレート系重合体の質量平均分子量、用いる連鎖移動剤の種類、単量体の組成比等に応じて、適宜調整することができる。
【００３２】
本発明の難燃剤分散性向上剤（Ａ）は、アルキルメタクリレート系重合体以外にも、必要に応じて、アエロジル等のブロッキング防止剤等の添加剤を含んでもよい。
【００３３】
本発明の熱可塑性樹脂組成物は、本発明の難燃剤分散性向上剤（Ａ）、熱可塑性樹脂（Ｂ）及び難燃剤（Ｃ）を含む。
【００３４】
本発明の難燃剤分散性向上剤（Ａ）は、本発明のアルキルメタクリレート系重合体を含む。本発明の難燃剤分散性向上剤（Ａ）は、難燃剤（Ｃ）を熱可塑性樹脂（Ｂ）へ配合する際に、難燃剤（Ｃ）の分散性を高める役割を果たす。
【００３５】
熱可塑性樹脂（Ｂ）としては、例えば、ポリオレフィン系樹脂、ポリ塩化ビニル系樹脂、ポリエステル系樹脂、ポリカーボネート系樹脂、アクリル系樹脂、ポリスチレン系樹脂、ポリアミド系樹脂が挙げられる。
これらの熱可塑性樹脂（Ｂ）の中でも、熱可塑性樹脂（Ｂ）中での難燃剤（Ｃ）の分散性が向上し、得られる成形体の難燃性が向上することから、ポリオレフィン系樹脂が好ましい。
【００３６】
ポリオレフィン系樹脂は、オレフィン系単量体の単独重合体又はオレフィン系単量体を主成分とする単量体混合物の共重合体をいう。
オレフィン系単量体としては、例えば、エチレン、プロピレン、１−ブテン、１−ヘキセン、１−デセン、１−オクテン、４−メチル−１−ペンテンが挙げられる。
オレフィン系単量体の単独重合体又はオレフィン系単量体を主成分とする共重合体としては、例えば、低密度ポリエチレン、高密度ポリエチレン、ポリプロピレン、エチレン／プロピレン共重合体、ポリメチルペンテン、ポリブテン、これらの混合物が挙げられる。
【００３７】
本発明の難燃剤分散性向上剤（Ａ）により分散性を高めることができる難燃剤（Ｃ）は、特に限定されるものではなく、例えば、臭素系難燃剤、リン酸塩系難燃剤、リン酸エステル系難燃剤、金属水酸化物系難燃剤、チッソ系難燃剤、シリコーン系難燃剤、ヒンダードアミン系難燃剤が挙げられる。
臭素系難燃剤としては、例えば、「ＦＲ−１０２５Ｍ」、「ＦＲ−１５２４」、「ＦＲ−２１２４」、「Ｆ−２０１６」、「Ｆ−２３００」、「Ｆ−２３１０」、「Ｆ−２３００Ｈ」（商品名、ＩＣＬ−ＩＰジャパン（株）製）；「フレームカット  １２０Ｇ」、「フレームカット  １２１Ｋ」、「フレームカット  １２２Ｋ」（商品名、東ソー（株）製）；「ＳＡＹＴＥＸ  ＲＢ−１００」、「ＳＡＹＴＥＸ  ＢＴ−９３」、「ＳＡＹＴＥＸ  ＢＴ−９３Ｗ」、「ＳＡＹＴＥＸ  ８０１０」、「ＳＡＹＴＥＸ  ＨＰ−７０１０Ｐ」（商品名、アルベマール日本（株））が挙げられる。
リン酸塩系難燃剤としては、例えば、「アデカスタブ  ＦＰ−２１００Ｊ」、「アデカスタブ  ＦＰ−２２００」、「アデカスタブ  ＦＰ−２２００Ｓ」（商品名、（株）ＡＤＥＫＡ）；「ファイアカットＰ７７０」（商品名、鈴裕化学（株））が挙げられる。
リン酸エステル系難燃剤としては、例えば、「ＴＰＰ」、「ＴＣＰ」、「ＴＸＰ」、「ＣＤＰ」、「ＣＲ−７３３Ｓ」、「ＣＲ−７４１」、「ＰＸ−２００」、「ＴＭＣＰＰ」、「ＣＲ−９００」、「ＣＲ−５０９」、「ＣＲ−５３０」、「ＣＲ−５０４Ｌ」（商品名、大八化学工業（株））；「アデカスタブ  ＰＦＲ」、「アデカスタブ  ＦＰ−５００」、「アデカスタブ  ＦＰ−６００」（商品名、（株）ＡＤＥＫＡ）が挙げられる。
金属水酸化物系難燃剤としては、例えば、水酸化マグネシウムを主成分とした難燃剤、水酸化アルミニウムを主成分とした難燃剤、これらの混合物が挙げられる。
チッソ系難燃剤としては、例えば、メラミンシアヌレートを主成分とした難燃剤が挙げられる。
シリコーン系難燃剤としては、例えば、直鎖状の分子構造を有するシリコーンオイル系難燃剤、架橋構造を有するシリコーン樹脂系難燃剤が挙げられる。
ヒンダードアミン系難燃剤としては、例えば、ＮＯＲ構造を有するヒンダードアミン化合物が挙げられ、具体的には、「フレームスタブ  ＮＯＲ  １１６ＦＦ」（商品名、チバ・ジャパン（株））が挙げられる。
これらの難燃剤（Ｃ）は、１種を単独で用いてもよく、２種以上を併用してもよい。
これらの難燃剤（Ｃ）の中でも、熱可塑性樹脂（Ｂ）中での難燃剤（Ｃ）の分散性が良好となることから、リン酸塩系難燃剤、リン酸エステル系難燃剤が好ましく、リン酸塩系難燃剤がより好ましい。
【００３８】
熱可塑性樹脂（Ｂ）と難燃剤（Ｃ）の組成比は、難燃剤（Ｃ）の種類や難燃性の要求レベルに応じて適宜設定できるが、熱可塑性樹脂（Ｂ）と難燃剤（Ｃ）の合計１００質量％中、熱可塑性樹脂（Ｂ）の含有率が３０〜９７質量％、難燃剤（Ｃ）の含有率が３〜７０質量％であることが好ましく、熱可塑性樹脂（Ｂ）の含有率が５０〜９５質量％、難燃剤（Ｃ）の含有率が５〜５０質量％であることがより好ましい。
【００３９】
難燃剤分散性向上剤（Ａ）の含有量は、難燃剤（Ｃ）１００質量部に対して、１〜５０質量部であることが好ましく、２〜４０質量部であることがより好ましく、３〜３０質量部であることが更に好ましい。
難燃剤分散性向上剤（Ａ）の含有量が、難燃剤（Ｃ）１００質量部に対して１質量部以上であると、得られる成形体の難燃性が向上し、５０質量部以下であると、熱可塑性樹脂（Ｂ）本来の特性を損なわない。
【００４０】
本発明の熱可塑性樹脂組成物は、本発明の難燃剤分散性向上剤（Ａ）、熱可塑性樹脂（Ｂ）及び難燃剤（Ｃ）以外にも、ポリテトラフルオロエチレン含有樹脂（Ｄ）を含んでもよい。
本発明の熱可塑性樹脂組成物にポリテトラフルオロエチレン含有樹脂（Ｄ）を含むことで、得られる成形体の燃焼時の滴下を防止することができる。特に、難燃剤（Ｃ）として、発泡炭化層を形成させて難燃性を付与するリン酸塩系難燃剤を用いる場合、ポリテトラフルオロエチレンが発泡層形成に寄与するので、本発明の熱可塑性樹脂組成物にポリテトラフルオロエチレン含有樹脂（Ｄ）を含むことが好ましい。
【００４１】
ポリテトラフルオロエチレンは、テトラフルオロエチレンの単独重合体又はテトラフルオロエチレンを主成分とする単量体混合物の共重合体をいう。
単量体混合物中のテトラフルオロエチレン以外の単量体としては、例えば、ヘキサフルオロプロピレン、クロロトリフルオロエチレン、フルオロアルキルエチレン、パーフルオロアルキルビニルエーテルが挙げられる。
これらの単量体は、１種を単独で用いてもよく、２種以上を併用してもよい。
【００４２】
ポリテトラフルオロエチレンの質量平均分子量は、１００万〜５０００万が好ましく、３００万〜３０００万がより好ましい。
ポリテトラフルオロエチレンの質量平均分子量が１００万以上であると、得られる成形体の難燃性が向上する。また、ポリテトラフルオロエチレンの質量平均分子量が５０００万以下であると、熱可塑性樹脂組成物中での難燃剤（Ｃ）の分散性が向上する。
【００４３】
本発明のポリテトラフルオロエチレン含有樹脂（Ｄ）は、ポリテトラフルオロエチレンを変性せずそのままの未変性ポリテトラフルオロエチレンを用いてもよく、ポリテトラフルオロエチレンを変性した変性ポリテトラフルオロエチレンを用いてもよい。
未変性ポリテトラフルオロエチレンとしては、例えば、「テフロン（登録商標）  Ｔ５」、「テフロン（登録商標）  Ｔ６」、「テフロン（登録商標）  ６Ｃ」、「テフロン（登録商標）  ６Ｃ−Ｊ」、「テフロン（登録商標）  ６Ｊ」、「テフロン（登録商標）  ７Ａ」、「テフロン（登録商標）  ７Ｊ」、「テフロン（登録商標）  ３０」、「テフロン（登録商標）  ３０Ｂ」、「テフロン（登録商標）  ３０Ｊ」、「テフロン（登録商標）  ３０Ｎ」、「テフロン（登録商標）  １００」、「テフロン（登録商標）  １１０」、「テフロン（登録商標）  １２０」、「テフロン（登録商標）  ３２７」、「テフロン（登録商標）  ８５０」、（商品名、デュポン（株）製）；「フルオン  Ｇ２０１」、「フルオン  Ｇ３０７」、「フルオン  ＣＤ１」、「フルオン  ＣＤ１４１」、「フルオン  ＣＤ１２３」、「フルオン  ＣＤ０７６」、「フルオン  ＣＤ０９０」、「フルオン  ＡＤ９１１Ｌ」、「フルオン  ＡＤ９８３Ｌ」、「フルオン  Ｇ１６３」、「フルオン  Ｇ１９２」、「フルオン  Ｇ３０７」（商品名、旭硝子（株）製）；「ポリフロンＭＰＡ  ＦＡ−５００Ｃ」（商品名、ダイキン（株）製）が挙げられる。
変性ポリテトラフルオロエチレンとしては、「メタブレンＡ−３０００」、「メタブレンＡ−３８００」、「メタブレンＡ−３７５０」、「メタブレンＡ−３７００」（商品名、三菱レイヨン（株）製）；「ブレンデックス４４９」（商品名、ケムチュラ（株）製）；「ＡＤ−００１」、「ＣＸ−５００」（商品名、山東東岳（株）製）；「ＳＮ−３３００」、「ＳＮ−３３００Ｂ２」、「ＳＮ−３３００Ｂ３」（商品名、シャインポリマー（株）製）が挙げられる。
これらのポリテトラフルオロエチレン含有樹脂（Ｄ）は、１種を単独で用いてもよく、変性の有無に関わらず２種以上を併用してもよい。
【００４４】
ポリテトラフルオロエチレン含有樹脂（Ｄ）の含有量は、熱可塑性樹脂（Ｂ）と難燃剤（Ｃ）の合計１００質量部に対して、０．０１〜５質量部であることが好ましく、０．０５〜３質量部であることがより好ましく、０．１〜２質量部であることが更に好ましい。
ポリテトラフルオロエチレン含有樹脂（Ｄ）の含有量が、（Ｂ）と（Ｃ）の合計１００質量部に対して０．０１質量部以上であると、得られる成形体の難燃性が向上し、５質量部以下であると、熱可塑性樹脂組成物を溶融混練する際に過剰な負荷がかからず、容易に押出成形が可能となる。
【００４５】
本発明の難燃熱可塑性樹脂組成物は、必要に応じて、充填剤、酸化防止剤、光安定剤、滑剤、発泡剤、難燃助剤等の添加剤を含んでもよい。
【００４６】
充填剤としては、例えば、炭酸カルシウム、タルク、ガラス繊維、炭素繊維、炭酸マグネシウム、マイカ、カオリン、硫酸カルシウム、硫酸バリウム、チタンホワイト、ホワイトカーボン、カーボンブラックが挙げられる。これらの充填剤は、１種を単独で用いてもよく、２種以上を併用してもよい。
【００４７】
酸化防止剤としては、ヒンダードフェノール系酸化防止剤、硫黄系酸化防止剤、リン系酸化防止剤等の公知の酸化防止剤を用いることができる。これらの酸化防止剤は１種を単独で用いてもよく、２種以上を併用してもよい。
これらの酸化防止剤の中でも、リン酸塩系難燃剤又はリン酸エステル系難燃剤との難燃性の相乗効果を発現することから、ヒンダードフェノール系酸化防止剤及びリン系酸化防止剤を併用することが好ましい。
【００４８】
光安定剤としては、紫外線吸収剤、ヒンダードアミン系光安定剤等の公知の光安定剤を用いることができる。これらの光安定剤は、１種を単独で用いてもよく、２種以上を併用してもよい。
これらの光安定剤の中でも、チャー形成能向上により、得られる成形体の難燃性が向上することからトリアジン系紫外線吸収剤が、また、ラジカル捕捉により、得られる成形体の難燃性が向上することから、ヒンダードアミン系光安定剤が好ましい。
【００４９】
滑剤としては、例えば、ラウリル酸、パルミチン酸、オレイン酸又はステアリン酸のナトリウム、カルシウム又はマグネシウム塩が挙げられる。これらの滑剤は、１種を単独で用いてもよく、２種以上を併用してもよい。
【００５０】
発泡剤としては、無機発泡剤、揮発性発泡剤、分解型発泡剤等の公知の発泡剤を用いることができる。
無機発泡剤としては、例えば、二酸化炭素、空気、窒素が挙げられる。
揮発性発泡剤としては、例えば、プロパン、ｎ−ブタン、ｉ−ブタン、ペンタン、ヘキサン等の脂肪族炭化水素；シクロブタン、シクロペンタン等の環式脂肪族炭化水素；トリクロロフロロメタン、ジクロロジフロロメタン、ジクロロテトラフロロエタン、メチルクロリド、エチルクロリド、メチレンクロリド等のハロゲン化炭化水素が挙げられる。
分解型発泡剤としては、例えば、アゾジカルボンアミド、ジニトロソペンタメチレンテトラミン、アゾビスイソブチロニトリル、重炭酸ナトリウムが挙げられる。
これらの発泡剤は、１種を単独で用いてもよく、２種以上を併用してもよい。
【００５１】
難燃助剤としては、例えば、酸化亜鉛等の金属酸化物；ペンタエリスリトール等の水酸基含有化合物が挙げられる。これらの難燃助剤は、１種を単独で用いてもよく、２種以上を併用してもよい。
【００５２】
熱可塑性樹脂組成物の混合方法は、押出混練、ロール混練等の公知の溶融混練を用いることができる。
溶融混練方法は、特に限定されるものではなく、本発明の難燃剤分散性向上剤（Ａ）、熱可塑性樹脂（Ｂ）、難燃剤（Ｃ）、必要に応じて、ポリテトラフルオロエチレン含有樹脂（Ｄ）を同時に溶融混練してもよく、難燃剤分散性向上剤（Ａ）及び難燃剤（Ｃ）の全量と熱可塑性樹脂（Ｂ）の一部とで溶融混練してマスターバッチを製造した後、前記マスターバッチ及び熱可塑性樹脂（Ｂ）の残部、必要に応じて、ポリテトラフルオロエチレン含有樹脂（Ｄ）を溶融混練してもよい。
【００５３】
上記のマスターバッチは、難燃剤分散性向上剤（Ａ）、熱可塑性樹脂（Ｂ）及び難燃剤（Ｃ）を任意の割合で混合して製造することができる。
マスターバッチ中の難燃剤分散性向上剤（Ａ）の含有率は特に限定されないが、マスターバッチ（１００質量％）中、１〜３０質量％であることが好ましい。難燃剤分散性向上剤（Ａ）の含有率が１質量％以上であれば、マスターバッチと熱可塑性樹脂（Ｂ）を混練した際の難燃剤の分散性を確保でき、３０質量％以下であれば、マスターバッチ製造の際のペレット化が容易となる。
難燃剤分散性向上剤（Ａ）の含有率は、１〜２５質量％がより好ましく、１〜２０質量％が更に好ましい。
マスターバッチ中の熱可塑性樹脂（Ｂ）の含有率は特に限定されないが、マスターバッチ（１００質量％）中、１〜５５質量％であることが好ましい。熱可塑性樹脂（Ｂ）の含有率が１質量％以上であれば、マスターバッチ製造時のペレット化が容易となり、ホットカッタ等の特殊な製造装置を用いずとも製造できるため、有利である。熱可塑性樹脂（Ｂ）の含有率が５５質量％以下であれば、難燃剤の濃度が充分に高くでき、マスターバッチとして使用できる。
熱可塑性樹脂（Ｂ）の含有率は、５〜５０質量％がより好ましく、１０〜５０質量％が更に好ましい。
マスターバッチ中の難燃剤（Ｃ）の含有率は特に限定されないが、マスターバッチ（１００質量％）中、４０〜９０質量％であることが好ましい。難燃剤（Ｃ）の含有率が４０質量％以上であれば、難燃剤の濃度が充分であり、マスターバッチとして使用でき、９０質量％以下であれば、溶融押出により混練可能である。
難燃剤（Ｃ）の含有率は、４５〜９０質量％がより好ましく、４５〜８５質量％が更に好ましい。
マスターバッチは、難燃剤分散性向上剤（Ａ）、熱可塑性樹脂（Ｂ）及び難燃剤（Ｃ）の他、必要に応じ、ポリテトラフルオロエチレン含有樹脂（Ｄ）、酸化防止剤、造核剤等の他の改質剤を更に加えて溶融混練することもできる。また、上記マスターバッチは二軸押出機等の押出機を用いて、溶融混練して製造可能である。
【００５４】
溶融混練温度は、熱可塑性樹脂（Ｂ）の種類に応じて、適宜設定することができる。
熱可塑性樹脂（Ｂ）がポリオレフィン系樹脂である場合の溶融混練温度は、１６０〜２８０℃であることが好ましく、１８０〜２４０℃であることがより好ましい。
【００５５】
本発明の成形体は、本発明の熱可塑性樹脂組成物を成形して得られる。
【００５６】
成形方法は、公知の成形方法を用いることができ、例えば、押出成形、射出成形、カレンダー成形、ブロー成形、熱成形、発泡成形、溶融紡糸が挙げられる。
【００５７】
本発明の成形体は、難燃性が良好であるため、光学シート等のシート材、食品フィルム等のフィルム材、自動車用部材、家電用部材、医療用部材、建築部材に好適である。
【実施例】
【００５８】
以下、実施例により本発明を具体的に説明するが、本発明はこれらの実施例に限定されるものではない。
尚、実施例中の「部」及び「％」は、「質量部」及び「質量％」を示す。
【００５９】
（１）重合率
得られたアルキルメタクリレート系重合体ラテックス１ｇをアセトン１０ｇで希釈した試料を、ガスクロマトグラフ（機種名「７８９０」、アジレント・テクノロジー（株）製）、カラム（商品名「ＨＰ−５」、内径０．２５ｍｍ、長さ３０ｍ、膜厚０．２５μｍ、アジレント・テクノロジー（株）製）を用い、ラテックス中に残存する単量体成分量を測定し、残存する単量体成分量から単量体成分の重合率を算出した。内部標準物質としては、メチルイソブチルケトンを用いた。
【００６０】
（２）質量平均分子量
アルキルメタクリレート系重合体のテトラヒドロフラン可溶分を試料として、ゲルパーミエーションクロマトグラフィー（機種名「ＨＬＣ−８２２０」、東ソー（株）製）、カラム（商品名「ＴＳＫ−ＧＥＬ  ＳＵＰＥＲ  ＨＺＭ−Ｍ」、東ソー（株）製）を用い、溶離液テトラヒドロフラン、測定温度４０℃の条件で測定した。
尚、質量平均分子量は、標準ポリスチレンによる検量線から求めた。
【００６１】
（３）分散性
得られた成形体（フィルム）を、実体顕微鏡を用い、１００倍の倍率で任意の観察点（視野の広さ１ｍｍ２）を５視野選択して観察を行い、１視野につき５０μｍ以上の難燃剤未分散物が２つ以上観察される視野の数を求め、以下の基準で分散性を判断した。
○：難燃剤未分散物が観察される視野が２未満。
×：難燃剤未分散物が観察される視野が２以上。
【００６２】
（４）難燃性
得られた成形体（１／１６インチの試験棒）を用い、試験環境２３±２℃、炎の大きさ２０ｍｍ、接炎時間１０秒、測定回数５回の条件で、燃焼試験を実施し、以下の基準で燃焼性を判断した。
○：接炎により、５回とも試験棒に引火しない。
×：接炎により、１回以上試験棒に引火し、燃焼する。
【００６３】
［実施例１］
温度計、窒素導入管、冷却管及び攪拌装置を備えたセパラブルフラスコに、イオン交換水２２５部、ドデシルベンゼンスルホン酸ナトリウム２．５部、硫酸第一鉄０．０００２部、エチレンジアミン四酢酸二ナトリウム０．０００６部、アスコルビン酸０．４８部を仕込み、セパラブルフラスコ内を窒素置換した。次いで、内温を７３℃まで昇温させ、クメンヒドロパーオキシド０．２部、ｎ−オクチルメルカプタン１部、ｉ−ブチルメタクリレート９８部、ｎ−ブチルアクリレート２部の混合物を１時間かけて滴下し、更に同温で１時間保持して、アルキルメタクリレート系重合体ラテックスを得た。ガスクロマトグラフより、単量体の重合率は９９．９％以上であった。
得られたアルキルメタクリレート系重合体ラテックスを２５℃まで冷却後、酢酸カルシウム５部を含む７０℃の温水５００部中に滴下した後、９０℃まで昇温させて凝析させた。得られた凝析物を分離洗浄後、６０℃で１２時間乾燥させて、アルキルメタクリレート系重合体粉体を得た。得られたアルキルメタクリレート系重合体の質量平均分子量は、３０，０００であった。
得られたアルキルメタクリレート系重合体粉体を難燃剤分散性向上剤（Ａ−１）とした。
【００６４】
［比較例１］
温度計、窒素導入管、冷却管及び攪拌装置を備えたセパラブルフラスコに、イオン交換水２２５部、ドデシルベンゼンスルホン酸ナトリウム２．５部、硫酸第一鉄０．０００２部、エチレンジアミン四酢酸二ナトリウム０．０００６部、アスコルビン酸０．４８部を仕込み、セパラブルフラスコ内を窒素置換した。次いで、内温を７３℃まで昇温させ、クメンヒドロパーオキシド０．２部、ｎ−オクチルメルカプタン１部、メチルメタクリレート９８部、ｎ−ブチルアクリレート２部の混合物を１時間かけて滴下し、更に同温で１時間保持して、アルキルメタクリレート系重合体ラテックスを得た。ガスクロマトグラフより、単量体の重合率は９９．９％以上であった。
得られたアルキルメタクリレート系重合体ラテックスを２５℃まで冷却後、酢酸カルシウム５部を含む７０℃の温水５００部中に滴下した後、９０℃まで昇温させて凝析させた。得られた凝析物を分離洗浄後、６０℃で１２時間乾燥させて、アルキルメタクリレート系重合体粉体を得た。得られたアルキルメタクリレート系重合体の質量平均分子量は、３０，０００であった。
得られたアルキルメタクリレート系重合体粉体を難燃剤分散性向上剤（Ａ−２）とした。
【００６５】
［製造例１］マスターバッチ（Ｍ−１）の製造
難燃剤分散性向上剤（Ａ−１）５部、ポリプロピレン樹脂「ノバテックＰＰ  ＦＹ−４」（商品名、日本ポリプロ（株）製、メルトフローレート５ｇ／１０分）５０部、リン酸塩系難燃剤「アデカスタブ  ＦＰ−２２００」（商品名、（株）ＡＤＥＫＡ製）４５部をハンドブレンドで混合し、次いで、φ３０ｍｍ同方向二軸押出機（機種名「ＢＴ−３０」、（株）プラスチック工学研究所製、Ｌ／Ｄ＝３０）を用いて、スクリュー回転数２００ｒｐｍ、シリンダー温度２００℃の条件で溶融混練をし、マスターバッチ（Ｍ−１）を得た。
得られたマスターバッチ（Ｍ−１）の組成比は、難燃剤分散性向上剤（Ａ−１）／ポリプロピレン樹脂／難燃剤＝５／５０／４５（ｗｔ％）であった。
【００６６】
［製造例２］マスターバッチ（Ｍ−２）の製造
難燃剤分散性向上剤（Ａ−１）５部、リン酸塩系難燃剤「アデカスタブ  ＦＰ−２２００」（商品名、（株）ＡＤＥＫＡ製）８０部をハンドブレンドで混合し、当該混合物をフィーダー（機種名「ＣＥ−Ｔ−１型」、（株）クボタ製）を用いて５．１ｋｇ／ｈｒの速度で押出機に供給した。
また、ポリプロピレン樹脂「ノバテックＰＰ  ＦＹ−４」（商品名、日本ポリプロ（株）製、メルトフローレート５ｇ／１０分）１５部をフィーダー（機種名「ＡＬＳ−２５４」、産業機電（株）製）を用いて０．９ｋｇ／ｈｒの速度で押出機に供給した。
押出機はφ２６ｍｍ同方向二軸押出機（機種名「ＴＥＭ−２６ＳＳ」、東芝機械（株）製、Ｌ／Ｄ＝６４．６）を用い、スクリュー回転数２００ｒｐｍ、シリンダー温度１８０℃の条件で溶融混練をし、マスターバッチ（Ｍ−２）を得た。
得られたマスターバッチ（Ｍ−２）の組成比は、難燃剤分散性向上剤（Ａ−１）／ポリプロピレン樹脂／難燃剤＝５／１５／８０（ｗｔ％）であった。
【００６７】
［実施例２〜８、比較例２〜６］
難燃剤分散性向上剤（Ａ）、熱可塑性樹脂（Ｂ）、難燃剤（Ｃ）及びポリテトラフルオロエチレン含有樹脂（Ｄ）を表１に記載の比率で配合し、ハンドブレンドで混合した。その後、φ３０ｍｍ同方向二軸押出機（機種名「ＢＴ−３０」、（株）プラスチック工学研究所製、Ｌ／Ｄ＝３０）を用い、スクリュー回転数２００ｒｐｍ、シリンダー温度２００℃の条件で溶融混練をし、熱可塑性樹脂組成物を得た。
尚、熱可塑性樹脂（Ｂ）として、ポリプロピレン樹脂「ノバテック  ＦＹ−４」（商品名、日本ポリプロ（株）製、メルトフローレート５ｇ／１０分）、難燃剤（Ｃ）として、リン酸塩系難燃剤「アデカスタブ  ＦＰ−２２００」（商品名、（株）ＡＤＥＫＡ製）、ポリテトラフルオロエチレン含有樹脂（Ｄ）として、変性ポリテトラフルオロエチレン「メタブレンＡ−３８００」（商品名、三菱レイヨン（株）製）を用いた。
得られた熱可塑性樹脂組成物を１００ｔ射出成形機（機種名「ＳＥ−１００ＤＵ」、住友重機械工業（株）製）を用い、成形温度２００℃の条件で射出成形を行い、成形体（１／１６インチの試験棒）を得た。
得られた成形体（１／１６インチの試験棒）を油圧成形機（庄司鉄工所（株）製）を用い、成形温度１９０℃、成形圧力１０ＭＰａの条件で、予熱５分、加圧５分、冷却５分の手順でプレスし、厚さ５０μｍの成形体（フィルム）を得た。
【００６８】
得られた成形体の分散性、難燃性の評価結果を、表１に示す。
【００６９】
【表１】
2011246688.tif 000002
【００７０】
表１から明らかなように、本発明のアルキルメタクリレート系重合体を含む難燃剤分散性向上剤を配合した実施例２〜４で得られた成形体は、難燃剤の分散性が良好であった。また、更にポリテトラフルオロエチレン含有樹脂（Ｄ）を配合した実施例５〜６で得られた成形体は、難燃性が良好であった。更に、マスターバッチを用いた実施例７及び８で得られた成形体も同様に、難燃剤の分散性、難燃性が良好であった。
一方、本発明の範囲外となるアルキル基の炭素数が１のメチルメタクリレート単位を主成分とするアルキルメタクリレート系重合体を含む難燃剤分散性向上剤を配合した比較例２〜４で得られた成形体は、難燃剤の分散性が不良であった。また、更にポリテトラフルオロエチレン含有樹脂（Ｄ）を配合した比較例６で得られた成形体は、難燃剤の分散性が不良であり、難燃性が劣った。アルキルメタクリレート系重合体を含む難燃剤分散性向上剤を配合しなかった比較例５で得られた成形体も同様に、難燃剤の分散性が不良であり、難燃性が劣った。
以上のことから、本発明の難燃剤分散性向上剤（Ａ）を用いることで、得られる成形体の難燃性が向上することが確認できた。特に、難燃性が良好である成形体を得るために、難燃剤の配合量を少なくすることに有効である。
【産業上の利用可能性】
【００７１】
本発明の難燃剤分散性向上剤（Ａ）を用いて得られる成形体は、難燃性が良好であるため、光学シート等のシート材、食品フィルム等のフィルム材、自動車用部材、家電用部材、医療用部材、建築部材に好適である。